Brevet FR3072682A1 (20190426)

REVENDICATIONS1. Pâte, destinée à être utilisée dans un procédé de stéréolithographie pour fabriquer une pièce en titane, comprenant une poudre de particules de titane, un ou plusieurs précurseurs polymérisables d'une première résine, un photoamorceur et un additif optique, l'additif optique étant choisi parmi un polythiophène, un alcool polyvinylique, un polypropylène, et une seconde résine, préalablement réticulée et broyée.\n<CLM>\1\tPâte selon la revendication 1, caractérisée en ce que l'additif optique représente de 0,1% à 20% en poids par rapport à la poudre de titane.\n<CLM>\1\tPâte selon l'une des revendications 1 et 2, caractérisée en ce que l'additif optique est sous forme de particules, les particules ayant une plus grande dimension inférieure à 201.1m, et de préférence inférieure ou égale à 101.J.m.\n<CLM>\1\tPâte selon l'une quelconque des revendications précédentes, caractérisée en ce que les particules de titane ont une plus grande dimension inférieure à 451.1m, et de préférence inférieure à 251.J.m.\n<CLM>\1\tPâte selon l'une quelconque des revendications précédentes, caractérisée en ce que les particules de titane sont sphériques.\n<CLM>\1\tPâte selon l'une quelconque des revendications précédentes, caractérisée en ce que la poudre de titane représente au moins 35% volumique de la pâte, et de préférence de 40% à 60% volumique. 16\n<CLM>\1\tPâte selon l'une quelconque des revendications précédentes, caractérisée en ce que le ou les précurseurs polymérisables de la première résine sont de type acrylate, uréthane acrylate, polyétheracrylate modifié par une amine, époxyacrylate ou polyesteracrylate. 5\n<CLM>\1\tPâte selon l'une quelconque des revendications précédentes, caractérisée en ce que la seconde résine est de type acrylate.\n<CLM>\1\tPâte selon l'une quelconque des revendications précédentes, 10 caractérisée en ce qu'elle a une viscosité supérieure ou égale à 10Pa.s à une vitesse de cisaillement de 100s4, à 25°C.\n<CLM>\1\tPâte selon l'une quelconque des revendications précédentes, caractérisée en ce qu'elle comprend : 15 - 40% à 50% volumique de poudre de particules de titane, - 40% à 60% volumique d'un ou plusieurs précurseurs polymérisables d'une première résine, - 0,1% à 10% volumique de photoamorceur, - 0,5% à 10% en poids par rapport à la poudre de titane d'additif 20 optique, l'additif optique étant de préférence du polypropylène, ou une seconde résine préalablement réticulée et broyée.\n<CLM>\1\tProcédé de fabrication d'une pièce en titane comprenant au moins les étapes successives a), b), c) suivantes : 25 a) Mise en forme d'une pièce par stéréolithographie, la mise en forme étant réalisée en : al) formant une couche de pâte, telle que définie dans l'une quelconque des revendications 1 à 10, a2) polymérisant le ou les précurseurs polymérisables de la première résine, 17 les étapes al) et a2) formant un cycle pouvant être répété plusieurs fois, b) Réalisation d'un premier traitement thermique à une première température Td de manière à éliminer la première résine, c) Réalisation d'un second traitement thermique à une deuxième 5 température Tf, supérieure à la première température Td, de manière à fritter les particules de titane pour obtenir une pièce en titane.\n<CLM>\1\tProcédé selon la revendication 11, caractérisée en ce que la couche de pâte formée à l'étape al) à une épaisseur allant de 20um à 200u.m. 10\n<CLM>\1\tProcédé selon l'une des revendications 11 et 12, caractérisé en ce que l'étape a2) est réalisée sous irradiation UV pendant une durée inférieure à 30s.\n<CLM>\1\tProcédé selon la revendication précédente, caractérisé en ce que 15 la durée est inférieure à 10s, et de préférence inférieure à 2s.\n<CLM>\1\tProcédé selon l'une quelconque des revendications 11 à 14, caractérisé en ce que la couche de pâte a une épaisseur allant de 30um à 50um et en ce que l'irradiation UV est réalisée pendant une durée de 0,5s à ls. 20\n<CLM>\1\tProcédé selon l'une quelconque des revendications 11 à 15, caractérisé en ce que l'étape a2) est réalisée avec un laser ou par traitement numérique de la lumière. 25\n<CLM>\1\tProcédé selon l'une quelconque des revendications 11 à 16, caractérisé en ce que la température Td est comprise dans la gamme allant de 300°C à 700°C et en ce que la température Tf est comprise dans la gamme allant de 1000°C à 1400°C. 30